(57)【特許請求の範囲】
【請求項１】
基材表面の少なくとも一部に，プライマー層，中塗り層，上塗り層の少なくとも３層の複層構造からなる被覆層を有する被覆基材であって，
前記プライマー層は，ルチル型酸化チタンを２０〜３５ｖｏｌ％含有し，前記中塗り層は，ルチル型酸化チタンを３５ｖｏｌ％超７０ｖｏｌ％未満含有し，前記上塗り層は，ルチル型酸化チタンを０〜３５ｖｏｌ％含有し，前記被覆層の中で，前記中塗り層の膜厚が最も厚いことを特徴とする，被覆基材。
【請求項２】
前記プライマー層の主樹脂がフッ素樹脂であることを特徴とする，請求項１記載の被覆基材。
【請求項３】
前記上塗り層の主樹脂がフッ素樹脂であることを特徴とする，請求項１記載の被覆基材。
【請求項４】
前記被覆層全体の膜厚が１００μｍ未満であることを特徴とする，請求項１記載の被覆基材。
【請求項５】
４５０ｎｍ〜７５０ｎｍの波長領域における光の拡散反射率の最低値が９２．５％以上で，且つ，５５５ｎｍの波長の光の拡散反射率が９５％以上であることを特徴とする，請求項１記載の被覆基材。
【請求項６】
前記基材が金属板であることを特徴とする，請求項１記載の被覆基材。
【請求項７】
基材表面の少なくとも一部に，前記基材側から順に，塗料固形分中にルチル型酸化チタンを２０〜３５ｖｏｌ％含有したプライマー層用塗料と，塗料固形分中にルチル型酸化チタンを３５ｖｏｌ％超７０ｖｏｌ％未満含有した中塗り層用塗料と，塗料固形分中にルチル型酸化チタンを０〜３５ｖｏｌ％含有した上塗り層用塗料と，を塗布し，焼き付けることを特徴とする，被覆基材の製造方法。
【請求項８】
前記上塗り層用塗料と前記中塗り層用塗料を同時に焼き付けることを特徴とする，請求項７記載の被覆基材の製造方法。
【請求項９】
請求項１〜６のいずれかに記載の被覆基材を使用した電子機器。
【発明の詳細な説明】
【技術分野】
【０００１】
本発明は，高い拡散反射率を有する被覆基材とその製造方法に関する。
【背景技術】
【０００２】
照明器具，ＡＶ機器，電子機器，モバイル機器，液晶テレビ，プラズマディスプレイ等は，可視光線を発することで，周囲を明るくする，光信号を伝える，もしくは光画像を映し出す等の機能を有している。これらの機器では，反射板を設けて，この反射板に光を反射させることで，光の輝度を向上させる，光の方向を変える等を行っているものもある。そのため，反射板に光が反射したときに光量低下を避けるために，反射板表面には高い可視光線反射率が要求される。従来，反射板表面の反射率を高める手段として，金属を研磨して鏡面にする，反射率の高い白色系の塗料を塗装する等が行われていた。また，新日本製鐵（株）カタログ「ビューコート（登録商標）」には，予め白色塗料を塗布した照明器具反射板用プレコート鋼板等も公開されている。
【０００３】
また，例えば，特許文献１には，基材フィルムの片表面に金属薄膜層，無機微粒子を含有する樹脂層を順次積層し，当該金属薄皮膜層がアルミニウムからなり，無機微粒子を含有する樹脂層を構成する無機微粒子の屈折率ｎｆと同層を構成する樹脂の屈折率ｎｂとをｎｆ−ｎｂ≧０．４とすることで，液晶表示装置の反射板として優れた光反射フィルムの技術が開示されている。更に，例えば，特許文献２には，液晶ディスプレイのバックパネル用として，アルミニウム板上に樹脂１００質量部に対してルチル型酸化チタン１５０〜３００質量部を含有する膜厚５０〜１００μｍの下塗り層と，該下塗り層状に，樹脂１００質量部に対してルチル型酸化チタンを１００〜２５０質量部含有し，光沢が１５以下で，且つ膜厚１０〜３０μｍの上塗り層を形成させた液晶ディスプレイのバックパネル用の高拡散反射塗装金属板の技術が開示されている。
【０００４】
【特許文献１】特開平１０−７３０号公報
【特許文献２】特開２００２−１７２７３５号公報
【発明の開示】
【発明が解決しようとする課題】
【０００５】
ところで，近年では，照明器具反射板や液晶ディスプレイ等の電気製品に用いる反射板は，電気製品の構造やデザインが複雑化し，これに伴い，反射板も様々な形状に成形加工して使用するニーズが高まってきている。しかし，特許文献１に記載された技術のように，基材にフィルムを用いた場合は，予め金属薄皮膜層や無機微粒子を含有する樹脂層を積層させたフィルムを目的の形状に成形することは困難であり，予めフィルムを目的の形状に成形した後に金属薄皮膜層や無機微粒子を含有する樹脂層を積層させる必要がある。ところが，反射板の成形形状が複雑な場合，加工部分で被膜を均一膜厚で積層させることが困難である。一方，特許文献２に記載された技術では，下塗り層と上塗り層をアルミニウム板上に予め塗布させた後に成形加工することはできるが，一般的なプレコート塗装ラインでの塗装では，１回で当該膜厚の下塗り層（５０〜１００μｍ）を塗装することは非常に困難であり，２回以上の重ね塗りが必要となるため，生産性が低い等の欠点がある。
【０００６】
したがって，電気製品の構造上やデザイン上の理由で，反射板を成形加工して使用しなければならないこと，反射板の生産性を考えると，特許文献１や特許文献２等に記載された反射板を使用することは困難であり，従来の予め白色塗料を塗布した照明器具反射板用プレコート鋼板等を使用しなければならなかった。
【０００７】
そこで，本発明は，上記現状に鑑み，基材上に成型加工が可能で且つ，高い拡散反射率を示す被覆層を形成することで，高い拡散反射率を有する被覆基材及びその製造方法を提供することを目的としている。
【課題を解決するための手段】
【０００８】
本発明者らは，上記課題を解決するために，鋭意検討した結果，基材に３層以上の被覆層を形成し，それぞれの層で拡散反射率，成型加工性を補い合うことで，高い拡散反射率と成型加工性を両立できることを見出し，かかる知見を基に本発明を完成させた。すなわち，本発明がその要旨とするところは，以下のとおりである。
（１）  基材表面の少なくとも一部に，プライマー層，中塗り層，上塗り層の少なくとも３層の複層構造からなる被覆層を有する被覆基材であって，前記プライマー層は，ルチル型酸化チタンを２０〜３５ｖｏｌ％含有し，前記中塗り層は，ルチル型酸化チタンを３５ｖｏｌ％超７０ｖｏｌ％未満含有し，前記上塗り層は，ルチル型酸化チタンを０〜３５ｖｏｌ％含有し，前記被覆層の中で，前記中塗り層の膜厚が最も厚いことを特徴とする，被覆基材。
（２）  前記プライマー層の主樹脂がフッ素樹脂であることを特徴とする，（１）記載の被覆基材。
（３）  前記上塗り層の主樹脂がフッ素樹脂であることを特徴とする，（１）記載の被覆基材。
（４）  前記被覆層全体の膜厚が１００μｍ未満であることを特徴とする，（１）記載の被覆基材。
（５）  ４５０ｎｍ〜７５０ｎｍの波長領域における光の拡散反射率の最低値（拡散反射率の最低値および拡散反射率の定義および測定法記載されているか？）が９２．５％以上で，且つ，５５５ｎｍの波長の光の拡散反射率が９５％以上であることを特徴とする，（１）記載の被覆基材。
（６）  前記基材が金属板であることを特徴とする，（１）記載の被覆基材。
（７）  基材表面の少なくとも一部に，前記基材側から順に，塗料固形分中にルチル型酸化チタンを２０〜３５ｖｏｌ％含有したプライマー層用塗料と，塗料固形分中にルチル型酸化チタンを３５ｖｏｌ％超７０ｖｏｌ％未満含有した中塗り層用塗料と，塗料固形分中にルチル型酸化チタンを０〜３５ｖｏｌ％含有した上塗り層用塗料と，を塗布し，焼き付けることを特徴とする，被覆基材の製造方法。
（８）  前記上塗り層用塗料と前記中塗り層用塗料を同時に焼き付けることを特徴とする，（７）記載の被覆基材の製造方法。
（９）  （１）〜（６）のいずれかに記載の被覆基材を使用した電子機器。
【発明の効果】
【０００９】
本発明によれば，これまで連続塗装ラインの塗装による製造では両立が難しかった，高い拡散反射率と加工性を確保できる材料を提供できるようになった。これにより，これまで高拡散反射率が求められるため，高拡散反射率の白色フィルム作成し，それを貼り付けると言った二つの工程により作製したものが主に用いられていた反射板を連続塗装ラインでの基材へ塗料を直接塗装すると言う一つの工程で製造できるようになり，工程の省略ができるようになった。したがって，本発明は極めて産業上の価値の高い発明であると言える。
【発明を実施するための最良の形態】
【００１０】
以下に添付図面を参照しながら，本発明の好適な実施の形態について詳細に説明する。
【００１１】
本発明では，基材に３層以上の被覆層を形成し，それぞれの層で拡散反射率，成型加工性を補い合うことで，高い拡散反射率と成型性を両立することに成功した。
【００１２】
本発明では，顔料としてルチル型酸化チタンを使用している。これは，ルチル型酸化チタンの屈折率が，他の顔料よりも高く，バインダーとして使用する樹脂との屈折率差を大きくできるため，顔料と樹脂の界面における反射率を高めることができるためである。
【００１３】
ここでのプライマー層は，基材と最も近い側の層のことを示す。ただし，基材から最も近い側の層であっても，基材と塗膜との密着性向上や耐食性向上を目的とした１μｍ未満の膜厚の層については，プライマー層とは考えず，その上の層をプライマー層とする。
【００１４】
上塗り層は，基材から最も離れた表面に露出した層を示す。
【００１５】
中塗り層は，３層構造の場合，プライマー層と上塗り層とに接して挟まれた部分に相当するが，４層以上の複層構造を有する被覆層においては，上塗り層とプライマー層との間に配された，ルチル型酸化チタンの濃度が３５ｖｏｌ％超７０ｖｏｌ％未満の層を全て中塗り層と見做し，その厚みの合計が他の層の厚みより大きいと，高い拡散反射率を得易い。また，ルチル型酸化チタンの濃度が連続的に変化して，各層の境界が不明確は場合も，ルチル型酸化チタンの濃度が３５ｖｏｌ％超７０ｖｏｌ％未満の範囲を全て中塗り層とする。
【００１６】
プライマー層中のルチル型酸化チタン濃度については，プライマー層には基材を隠蔽し高拡散反射率を示すことと同時に，被覆される基材と被覆層との密着性を確保するため，柔軟性が必要とされる。ルチル型酸化チタン濃度を高くし過ぎると塗膜が脆くなり，密着性の確保が難しくなるため，プライマー層については極端にルチル型酸化チタン濃度を高くしない方が良い。塗膜の隠蔽力は，ルチル型酸化チタン濃度を高くしていくと，ルチル型酸化チタンの濃度２０ｖｏｌ％以上で良好な隠蔽性を示すが，３５ｖｏｌ％超では加工性が低下するため，プライマー層のルチル型酸化チタン濃度は２０〜３５ｖｏｌ％にする必要があり，更に高いレベルの隠蔽力を求めるにはルチル型酸化チタン濃度を２５ｖｏｌ％以上にすると良く，高い加工性を求める場合にはルチル型酸化チタン濃度を３０ｖｏｌ％以下にすると良いため，更に高いレベルで加工性，密着性と隠蔽性を両立するには，ルチル型酸化チタン濃度を２５〜３０ｖｏｌ％にすることが好ましい。
【００１７】
中塗り層中のルチル型酸化チタン濃度については，中塗り層には隠蔽性，高拡散反射率が要求されるが，プライマー層ほどの柔軟性は必要とされない。したがって，ルチル型酸化チタン濃度をプライマー層よりも高くすることができるため，中塗り層中のルチル型酸化チタン濃度は３５ｖｏｌ％超とし，より高い拡散反射率を求める場合は４０ｖｏｌ％以上であると好ましい。しかし，ルチル型酸化チタンの体積濃度が７０ｖｏｌ％以上になると中塗り層自体が脆くなるため，中塗り層のルチル型酸化チタン濃度は７０ｖｏｌ％未満とする。また，特に加工性を必要とする被覆基材の場合は，ルチル型酸化チタンの濃度を６０ｖｏｌ％未満にすると被覆層の柔軟性を確保できるため好ましく，特に厳しい加工を必要とする場合のルチル型酸化チタンの濃度は５７ｖｏｌ％未満にすると，より高い加工性が確保できるため好ましい。
【００１８】
上塗り層中のルチル型酸化チタン濃度について，上塗り層でも高拡散反射率化ができた方が良いが，上塗り層の最大の役割は，被覆層全体を保護することである。そのため，あまり脆い塗膜は好ましくない。また，ルチル型酸化チタン濃度が高くなると，塗膜表面に露出した状態のルチル型酸化チタンが増える。そのような塗膜に金属が触れると，ルチル型酸化チタンにより金属が摩耗し，塗膜表面に黒い痕がついてしまう。このような黒い痕は，高拡散反射率を発揮することを最大の目的にする本発明の被覆基材には好ましくない。そのため，上塗り層中のルチル型酸化チタン濃度の上限はプライマー層と同程度が好ましく，下限については限定するものではなく，ルチル型酸化チタンを全く含まない場合を含め，０〜３５ｖｏｌ％とする。ただし，上塗り層にも被覆層全体の保護だけで無く高拡散反射率化も求め，両方を高次元で両立させたいのであれば，ルチル型酸化チタン濃度を２０〜３０ｖｏｌ％とするとさらに好ましい。
【００１９】
ルチル型酸化チタンの体積濃度は，次のようにして測定することができる。一つは，まず，測定目的の層のみを削り取る。削り取った面積Ａ１及び深さＤ１から，塗膜の体積Ｖ１をＶ１＝Ａ１×Ｄ１として求める。次に，削り取った塗膜を５００℃で１時間加熱し，バインダー成分を分解させる。残った部分をルチル型酸化チタンと考えることができる。そのルチル型酸化チタンの体積Ｖｔ１を液体に浸漬する等の方法で測定しても良いが，その質量Ｍｔ１を測定し，一般的なルチル型酸化チタン顔料の密度は３８００〜４２００ｋｇ・ｍ−３程度なので，ルチル型酸化チタン顔料の密度を４０００  ｋｇ・ｍ−３として，体積をＶｔ１＝Ｍｔ１÷４０００ｋｇ・ｍ−３として求めても良い。このように求めた塗膜の体積Ｖ１，ルチル型酸化チタンの体積Ｖｔ１からルチル型酸化チタンの体積濃度Ｃｔ１は，Ｃｔ１＝Ｖｔ１÷Ｖ１×１００（ｖｏｌ％）として求めることができる。
【００２０】
もう一つは，被覆面に対して垂直な面で被覆基材をカットし，その断面から被覆層の膜厚Ｔ２を光学顕微鏡または電子顕微鏡で確認するか，まず，被覆基材の厚さをマイクロメータで測定し，その後，被覆層を剥離して，再度，同じ場所の厚さをマイクロメータで測定し，その差から被覆層の膜厚Ｔ２を求める等の方法で確認する。次に，任意の面積Ａ２だけ被覆層を剥離する。剥離した被覆層をるつぼで５００℃，１時間加熱する。残った灰分に含まれる酸化チタンの質量Ｍｔ２を求める。ルチル型酸化チタン顔料の一般的な密度は４０００ｋｇ・ｍ−３程度なので，被覆層の体積Ｖ２はＶ２＝Ａ２×Ｔ２，その中のルチル型酸化チタンの体積Ｖｔ２はＶｔ２＝Ｍｔ２÷４０００ｋｇ・ｍ−３と計算することができる。このように求めた被覆層の体積，ルチル型酸化チタンの体積から，被覆層全体の平均ルチル型酸化チタンの体積濃度Ｃｔ２は，Ｃｔ２＝Ｖ２÷Ｖ２×１００（ｖｏｌ％）と求めることができる。次に，被覆層の膜厚方向の元素分布をＧＤＳ（グロー放電発光分光分析）や被覆層断面のＥＭＰＡ（電子線マイクロアナライザ）等で確認する。その元素分布と先に求めた平均ルチル型酸化チタン体積濃度から，各深さ，各層におけるルチル型酸化チタン体積濃度を求めることができる。
【００２１】
また，有機分の加熱分解による有機分と無機分の質量比の確認は，ＴＧ（熱重量分析）によって行っても良い。
【００２２】
本発明の高い拡散反射率を有する被覆基材は，主に可視光を反射することを目的としているため，人の目の感度が高いとされている波長域の拡散反射率が高いことが重要である。人の目は，個人差はあるものの，３８０〜７８０ｎｍの波長の光を感受することができ，その感度のピークは５５５ｎｍ付近にある。そのため，５５５ｎｍを中心とした波長の光を強く反射する必要がある。
【００２３】
顔料として用いるルチル型酸化チタンの平均粒径は，同一体積では粒径が小さい方が表面積が広くなり，反射界面が広くなることになるため，拡散反射率も高くなるが，顔料の粒径が小さくなり過ぎると，長い波長の光を透過してしまう。そのため，なるべく反射界面を広くし，可視光を強く反射するには，ルチル型酸化チタンの平均粒径を２００〜４００ｎｍとすることが好ましく，更に好ましくは２５０〜３５０ｎｍのものが良い。ここでのルチル型酸化チタンの平均粒径は，確認したい部分を電子顕微鏡により１０，０００倍で観察し，視野中に映し出されるルチル型酸化チタンの内，数で粒径の小さい方から２０％と大きい方から５％を除いた残りのルチル型酸化チタンの粒径の相加平均値である。また，ルチル型酸化チタンに，シリカ，アルミナ，ジルコニア，酸化亜鉛，酸化アンチモン，有機物（例えば，ペンタエリトリット・トリメチロールプロパンなどのポリオール系有機物，トリエタノールアミン・トリメチロールアミンの有機酸塩などのアルカノールアミン系有機物，シリコン樹脂・アルキルクロロシランなどのシリコン系有機物）等でコーティングを施したものを使用しても良い。具体的には石原産業社製「タイペーク（登録商標）」シリーズ，富士チタン社製「ＴＡＴＭ」シリーズ，テイカ社製「ＴＩＴＡＮＩＸ（登録商標）」シリーズ等を用いることができる。本発明におけるルチル型酸化チタンは，何れも同様ものを用いれば良い。
【００２４】
プライマー層には，基材の隠蔽と，被覆層の基材への密着性の確保と言う役割がある。ルチル型酸化チタン濃度を高くしていくと，密着性の確保が困難になっていくことから，密着性が確保できるルチル型酸化チタン濃度範囲で，より高い隠蔽性を発揮する必要があるため，バインダーの主樹脂にはルチル型酸化チタンとの組み合わせで，より高い拡散反射率を示すことができるものを選択した方が良い。顔料とバインダー樹脂の屈折率差が大きいと，顔料−バインダー樹脂界面での反射率が高くなり，高い拡散反射率が得られることが知られているが，フッ素樹脂は他の樹脂より屈折率が低いため，ルチル型酸化チタンのように屈折率高い顔料とフッ素樹脂と組み合わせると，顔料とバインダーの屈折率差が大きくなり，高い拡散反射率を得ることができる。そのため，プライマー層のバインダー樹脂としてはフッ素樹脂を選択するのが好ましい。また，基材と中塗り層との密着性を確保するため，エポキシ樹脂を含有していると更に好ましい。フッ素樹脂としては，何れも特に限定されるものではないが，ポリフルオロエチレン系のポリテトラフルオロエチレン，ポリトリフルオロエチレン，ポリジフルオロエチレンや，ポリヘキサフルオロプロピレン，ポリバーフロロアルキルビニルエーテル構造を分子鎖中に持つものであれば良く，これらの構造やビニルエーテル，ビニルエステル等との共重合体であったり，アクリル樹脂をブレンドしたものであっても良い。具体的には，旭硝子社製「ルミフロン（登録商標）」，日本ペイント社製「デュフロン（登録商標）」，３Ｍ社製「ダイオニンＴＭ」，大日本インキ化学工業社製「フルオネート（登録商標）」，ダイキン社製「ゼッフル（登録商標）」，東亞合成社製「ザフロン（登録商標）」等を用いることができる。フッ化ビニリデン単独重合体の場合は，アクリル樹脂と混合して用いるのが一般的である。また，これらの樹脂は，必要に応じて一般に公知の架橋剤，例えば，イソシアネートやメラミン樹脂で架橋させても良い。イソシアネートも，一般に市販されているもの，例えば，住化バイエル社製「スミジュール（登録商標）」，「デスモジュール（登録商標）」シリーズ，三井武田ケミカル社製「タケネート（登録商標）」シリーズ等を使用することができる。メラミン樹脂も，一般に市販されているもの，例えば，三井サイテック社製「サイメル（登録商標）」，「マイコート（登録商標）」シリーズ，大日本インキ化学工業社製「ベッカミン（登録商標）」，「スーパーベッカミン（登録商標）」シリーズ等を使用することができる。また，本発明で主樹脂とは，被覆層のバインダーとなる成分の内，質量比で５０％以上であるものを言う。これらの樹脂が主成分であるかどうかは，赤外分光，核磁気共鳴スペクトル，質量分析等を組み合わせることで確認することができる。
【００２５】
中塗り層は，本発明の最大の目的である拡散反射率を稼ぐための層であるため，被覆層の中で最も厚く，ルチル型酸化チタンの濃度が高い。高拡散反射率を得るためにはプライマー層同様にフッ素樹脂を主樹脂としてもよいが，中塗り層は，上塗り層とプライマー層に挟まれ保護されているため，単層では脆くなってしまうようなルチル型酸化チタン濃度であっても良い。そのため，主樹脂が必ずしもフッ素樹脂で無くても，高拡散反射率化が可能である。また，ルチル型酸化チタンを高濃度化した場合の塗膜強度の確保を考えるのであれば，フッ素樹脂は化学的に安定であるがゆえに構造の変更が難しく，樹脂の物性を調整するのが簡単ではなく，コスト的にも他の樹脂より高くなることが多いため，樹脂の物性がフッ素樹脂よりも調整し易くコスト的にも有利なポリエステル樹脂又はアクリル樹脂又はこれらを混合したものを用いた方が良い。
【００２６】
上塗り層は，被覆層を保護することを目的とした層であり，拡散反射率については，プライマー層，中塗り層で確保した拡散反射率に悪影響を及ぼさないことが重要である。そのため，膜厚は，プライマー層，中塗り層より薄くて良く，ルチル型酸化チタン濃度についても，塗膜強度が得られることを前提に決める必要がある。主樹脂についても，必ずしも高拡散反射率が得られるフッ素樹脂を選択する必要はなく，塗膜強度の確保をし易い樹脂を選択しても良く，ポリエステル樹脂又はアクリル樹脂又はそれらを混合したものを選択すれば良い。ただし，高拡散反射率，長期安定性を要求する場合は，フッ素樹脂を主樹脂とするのが好ましい。本発明の被覆材料を反射板用途で長期に渡って連続的に使用する場合，光によって樹脂が劣化し，拡散反射率が低下する可能性が考えられるが，フッ素樹脂を上塗り層の主樹脂とした場合，フッ素樹脂は化学的に安定なため，光による劣化を抑制することができる。フッ素樹脂としては，プライマー層に用いたものと同様のものを用いることができる。
【００２７】
また，上塗り層には光の拡散性を高めるため，必要に応じてシリカ等の艶消し剤を加えても良い。
【００２８】
各層の膜厚は，中塗り層が最も厚いこと以外は，特に限定されるものではないが，高拡散反射率化には厚膜化が必要で，加工性や経済性からは薄膜化が必要であるため，そのバランスが取れるようにすれば良い。
【００２９】
プライマー層の膜厚は，薄過ぎると高い隠蔽性が得難く，加工した場合に中塗りにかかる応力を緩和し難いため，下限としては３μｍ程度で，可能であれば５μｍ以上あった方が好ましい。上限は，製造上問題にならない限り，特に定めなくても良いが，この上により厚い層が積層されるため，あまり厚くして隠蔽性を高くしても，最終製品ではその効果が薄らいでしまい，費用に見合った効果が得られない。そのため，上限は５０μｍ以下で，通常は３５μｍ程度までである。
【００３０】
中塗り層の膜厚は，この層が本発明の最大の効果を示す層であるため，他の層よりも厚いことが好ましく，高拡散反射率を達成するには，１５μｍはあった方が良く，可能であれば，２０μｍ以上あった方が良い。上限は，製造上問題にならない限り，特に定めなくても良いが，一定以上の膜厚になると，拡散反射率の上昇率が鈍化し，膜厚を上げるためにかかる費用に見合った効果が得られない。そのため，上限は８０μｍ以下で，製造上の容易さからは，５０μｍ程度までである。
【００３１】
上塗り層の膜厚は，この層を形成する主目的が，本発明の主目的である高拡散反射率化ではなく，被覆層全体の保護であったり，光沢の低下であるため，あまり厚い必要は無い。保護と言う観点からは，均一に被覆できれば，０．１μｍ以上の膜厚であれば役割を果たせるが，安定した効果を発揮するには，１．０μｍ以上であると更に好ましい。上限については，上塗り層の拡散反射性が，他の層と変わらないレベルであれば，特に限定する必要は無いが，拡散反射性が他の層より劣っていても悪影響を及ぼし難い程度の膜厚すると良く，２０μｍ以下であると好ましく，通常は１０μｍ以下にすると良い。ただし，上塗り層が殆ど顔料を含まない層で，表面の保護と，低光沢化による光の拡散性向上に特に主目的をおいている場合は，５μｍ以下であった方が，拡散反射率に対する悪影響が少なくより好ましい。
【００３２】
被覆層の全体厚さは，特に限定されるものではないが，厚過ぎると加工性が悪化する懸念があること，連続塗装焼き付けライン塗料を塗布，焼き付けることで被覆層を形成する場合，焼き付け時に沸きが発生し易くなるため，１００μｍ未満の膜厚で高拡散反射率を達成できると好適である。また，あまり厚過ぎると経済的でないと言うこともあり，８０μｍ未満の膜厚で高拡散反射率を達成できるとさらに好適である。
【００３３】
一方，４５０ｎｍ〜７５０ｎｍの波長領域における光の拡散反射率の最低値が９２．５％以上で，且つ５５５ｎｍの波長の光の拡散反射率が９５％以上である材料を照明器具の反射板として用いると，高い照度を得ることができる。特に，液晶ディスプレイの反射板として使用する場合は，５５５ｎｍの拡散反射率だけが高いものでは，画面の輝度は得られるものの，彩度を出すのが難しくなる。そのため，このような膜厚で４５０ｎｍ〜７５０ｎｍの波長領域における光の拡散反射率の最低値が９２．５％以上，且つ５５５ｎｍの波長の光の拡散反射率が９５％以上にできれば，反射材料の生産性，経済性と，反射特性にも優れ好適である。
【００３４】
本発明の被覆基材の基材としては，いずれも特に限定されるものではないが，金属板を用いると，基材へ被覆層を形成した後に加工成型が容易であり，好適である。金属板としてもいずれも特に限定されるものではないが，鋼板，ステンレス板，アルミ板，亜鉛板，銅板，また，これらの合金板等が挙げられ，さらにこれらの金属板上にめっき処理した金属が挙げられる。この内，鋼板上にめっき処理した例として，溶融亜鉛めっき鋼板，電気亜鉛めっき鋼板，合金化溶融亜鉛めっき鋼板，アルミめっき鋼板，アルミ−亜鉛合金めっき鋼板，亜鉛−アルミ−マグネシウム合金めっき鋼板，亜鉛−アルミ−マグネシウム−シリコン合金めっき鋼板，亜鉛−マグネシウム合金めっき鋼板，錫めっき鋼板，鉛めっき鋼板，クロムめっき鋼板等の各種めっき鋼板等が挙げられる。また，これら金属板に，化成処理を施したものに処理を施すこともできる。化成処理には，一般に公知の化成処理，例えば，塗布クロメート処理，電解クロメート処理，りん酸亜鉛処理や近年開発されている６価クロムを含まないクロメートフリー処理等を使用することができる。
【００３５】
本発明の高い拡散反射率を有する被覆基材の製造方法としては，特に限定されるものではないが，少なくとも基材表面の一部に，基材側から順に，組成物の固形分中にルチル型酸化チタンを２０〜３５ｖｏｌ％含有し，その他の固形分の内８０質量％以上が樹脂成分であるものに必要に応じて有機溶剤を加えたプライマー層用塗料，組成物の固形分中にルチル型酸化チタンを３５ｖｏｌ％超７０ｖｏｌ％未満含有し，その他の固形分の内８０質量％以上が樹脂成分であるものに必要に応じて有機溶剤を加えた中塗り層用塗料，組成物の固形分中にルチル型酸化チタンを０〜３５ｖｏｌ％含有し，その他の固形分の内８０質量％以上が樹脂成分であるものに必要に応じて有機溶剤を加えた上塗り層用塗料を塗装，焼き付けることによる方法が好ましい。このように被覆層を塗装により形成すれば，被覆層をフィルムとして別に作製した場合に，フィルム作成と基材への貼り付けと言った複数の工程が必要であるのに対し，基材上に直接被覆層を形成でき，工程を少なくすることができると言ったメリットがある。塗装方法は，特に限定されるものではなく，ロール塗工，ローラーカーテン塗工，カーテンフロー塗工，エアスプレー塗工，刷毛塗り塗工，ダイコーター塗工，浸漬塗工，インクジェット塗工等の通常の方法が挙げられる。
【００３６】
各層は，それぞれの塗料を各層毎に塗布し，焼き付け硬化させて，積層しても良いが，硬化前の状態で積層されたものを同時に焼き付けしても，両方の方法を組み合わせてもよい。例えば，中塗り層と上塗り層とを同時に焼き付けると，焼き付け工程がプライマー層の１回と中塗り層，上塗り層の１回の合計２回で良いため，プライマー層，中塗り層，上塗り層を別々に焼き付けるなら，連続塗装ラインで比較的ライン上の長いスペースを取る焼き付け工程の設備を３つ設置しなくてはならないか，２つしか焼き付け工程を持たないラインでは２回ラインを通さないといけないのに対して，同時に焼き付けをすると，焼き付け装置が２つ設置されていれば１回ラインを通すだけで良いため生産性を高めることができるため好ましい。未硬化の塗料状態で積層する方法は，特には限定されるものではないが，大きく二つある。一つは，各層を別々に塗布する方法で，一つは，複数の層を同時に塗布する方法である。各層を別々に塗布する場合，下層の塗装は，上述のような通常の塗装方法で構わないが，上層の塗装は，未硬化の下層に大きな衝撃を加えない方法で塗布することが好適である。下層に大きな衝撃を加えてしまう方法で塗装をすると，上層と下層が混ざってしまう。上層の塗装方法としては，下層を激しく乱さない方法であれば，特に限定されるものではないが，ローラーカーテン塗工，カーテンフロー塗工，エアスプレー塗工，ダイコーター塗工，浸漬塗工，インクジェット塗工等が挙げられる。複数の層を同時に塗布する場合，各層が塗布時に混ざらない必要がある。塗装方法としては，特に限定されるものではないが，多層スライドカーテン塗工等の方法が挙げられる。このような方法で形成した多層を同時に焼き付けると，同時に焼き付けた層間の密着性が高くなり好ましい。
【００３７】
本発明による被覆基材を使用した電気電子機器では，この被覆基材が可視光域で高い拡散反射率を持つため，同一光源の場合はこれまでよりも明るくなり，また，これまでより光源の数を少なくしたり，投入電力を少なくしたりしても，これまでと同等の明るさを確保することができる。このような特性を生かすことができる電気電子機器は，何れも特に限定されるものではなく，照明器具，電飾，ＡＶ機器，モバイル機器，各種ディスプレイ等が挙げられるが，液晶ディスプレイのバックライト反射板，照明反射板，内飾看板内の反射板等に用いると好ましい。
【実施例】
【００３８】
実施例に基づき，本発明をさらに説明する。
【００３９】
まず，評価方法について説明する。
１）  拡散反射率測定
島津製作所社製の分光光度計「ＵＶ２６５」に，積分球反射付属装置を取り付けたものを用い，基準板としては硫酸バリウム粉末を押し固めたものを用いた。評価は，人の目の感度が最も高い波長である５５５ｎｍにおける拡散反射率については，９５％を基準とし，９５％以上のものは達成，９５％未満のものは未達とした。４５０ｎｍ〜７５０ｎｍの拡散反射率については，９２．５％を基準とし，その波長域での拡散反射率の最低値が９２．５％以上のものは達成，９２．５％未満のものは未達とした。
２）  照明器具の照度測定
図１に，実施例における照明器具の照度測定に使用した実験装置の概要を記載する。木製の箱（１）の中に，市販の蛍光灯照明器具（２）を取り付け，蛍光灯（３）から３０ｃｍ離れた箇所に市販の照度計のセンサー（４）を設置し，照度を測定した。反射板（５）は，新日本製鐵（株）カタログ「ビューコート（登録商標）」に紹介されている白色塗料を塗布した照明器具反射板用プレコート鋼板で作成した反射板（以下，既存の反射板と称す）の照度を測定し，それに対して作製した被覆基材を用いて作製した反射板を取り付けたときの照度を測定した。そして，既存の反射板で測定した時の照度と作製した被覆基材の反射板で測定したときの照度から，照度変化率＝（［作製した被覆基材による反射板での照度］−［既存の反射板での照度］）×１００／［既存の反射板での照度］と定義し，照度変化率が１５％以上の場合：○，照度変化率が５％以上１５％未満の場合：△，照度変化率が５％未満の場合：×として評価した。なお，本実験では，１６形ランプ出力１６Ｗの蛍光灯を用いた。
３）  加工性
ＪＩＳ  Ｋ  ５４００に規格された塗膜の抵抗性に関する試験方法の一つである耐屈曲性の方法で試験した。心棒には直径３ｍｍのものを用い，被覆層を外側（心棒と接しない側）に向けて折り曲げた。評価は，目視で亀裂の有無を確認した。
４）  耐金属汚染性
ＪＩＳ  Ｋ  ５４００に規格された塗膜の抵抗性に関する試験方法の一つである耐衝撃性の内，デュポン式の方法で試験した。おもりの落下高さは１５０ｍｍ，撃ち型と受け台の寸法は半径６．３５ｍｍ，おもりの質量は５００ｇとし，被覆層を撃ち型の方に向けておもりを落下させた。評価は，目視で衝撃部における変色の有無を確認した。
【００４０】
次に，供試材について説明する。
【００４１】
被覆基材の基材には，電気亜鉛めっき鋼板にクロメート処理を施したものを用いた。被覆層は，各層を塗料化したものを塗布焼き付け硬化することで形成した。
【００４２】
被覆層のバインダーには，フッ素樹脂，アクリル樹脂，ポリエステル樹脂を用いた。フッ素樹脂としては，市販の３フッ化エチレン系樹脂である旭硝子社製「ルミフロン（登録商標）ＬＦ５５２」を用いた。架橋剤には，市販のＨＤＩ（ヘキサメチレンジイソシアネート）をベースとしたブロック化イソシアネートである住化バイエルウレタン社製「スミジュール（登録商標）ＢＬ３１７５」をＯＨ／ＮＣＯ＝１：１等量で混合し，更に，三井武田ケミカル社製反応触媒「ＴＫ−１」を樹脂固形質量分に対して０．０５質量％添加することで，フッ素系クリア塗料を得た。アクリル樹脂としては，市販のアクリル樹脂である日本触媒化学工業社製「アロセット（登録商標）５５３５」を用いた。架橋剤には，市販のヘキサメチレンジイソシアネートのイソシアヌレート体のオキシムブロック体である住友バイエルウレタン社製「デスモジュール（登録商標）ＢＬ３１７５」をＯＨ／ＮＣＯ＝１：１等量で混合し，硬化触媒としてジブチルチンジラウレートを樹脂固形質量分に対して０．０２５質量％添加することで，アクリル系クリア塗料を得た。ポリエステル樹脂としては，市販の有機溶剤可溶型／非晶性ポリエステル樹脂である東洋紡績社製「バイロン（登録商標）ＧＫ１４０」を有機溶剤（ソルベッソ１５０とシクロヘキサノンとを質量比で１：１に混合したもの）に溶解したものを用いた。架橋剤には，市販のヘキサ−メトキシ−メチル化メラミンである三井サイテック社製の「サイメル（登録商標）３０３」をポリエステル樹脂の固形分１００質量部に対して１５質量部添加し，更に，市販の酸性触媒である三井サイテック社製の「キャタリスト（登録商標）６００３Ｂ」を０．５質量部添加することで，ポリエステル系クリア塗料を得た。
【００４３】
ルチル型酸化チタンには，平均粒径０．２８μｍ（２８０ｎｍ），密度４．０ｇ・ｃｍ−３の石原産業社製「タイペーク（登録商標）ＣＲ−９５」，平均粒径０．２１μｍ（２８０ｎｍ），密度４．２ｇ・ｃｍ−３の石原産業社製「タイペーク（登録商標）ＣＲ−６３」，平均粒径０．３０μｍ（３００ｎｍ），密度４．１ｇ・ｃｍ−３のテイカ社製「ＴＩＴＡＮＩＸ（登録商標）ＪＲ−３０１を用いた。
【００４４】
（実施例１）
実施例１では，プライマー層として，フッ素樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が２５μｍになるようにバーコートで基材に塗装し，最高到達板温２１０℃で焼き付けた。その上に，中塗り層として，ポリエステル樹脂クリア塗料固形分の４５ｖｏｌ％に対して，平均粒径０．２８μｍのルチル型酸化チタンを５５ｖｏｌ％混和して塗料を調合し，塗装できる粘度になるまでソルベッソ１５０とシクロヘキサノンとを質量比で１：１に混合したものを加えた塗料を，焼き付け硬化後の膜厚が４０μｍになるようにバーコートで基材に塗装し，最高到達板温２１０℃で焼き付けた。更にその上に，上塗り層として，ポリエステル樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が５μｍになるようにブレードコーターで基材に塗装し，最高到達板温２３０℃で焼き付けた。
【００４５】
（実施例２）
実施例２では，プライマー層として，フッ素樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が２５μｍになるようにバーコートで基材に塗装し，最高到達板温２１０℃で焼き付けた。その上に，中塗り層として，アクリル樹脂クリア塗料固形分の４５ｖｏｌ％に対して，平均粒径０．２８μｍのルチル型酸化チタンを５５ｖｏｌ％混和して塗料を調合し，塗装できる粘度になるまでソルベッソ１５０とシクロヘキサノンとを質量比で１：１に混合したものを加えた塗料を，焼き付け硬化後の膜厚が４０μｍになるようにバーコートで基材に塗装し，最高到達板温２１０℃で焼き付けた。更にその上に，上塗り層として，ポリエステル樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が５μｍになるようにブレードコーターで基材に塗装し，最高到達板温２３０℃で焼き付けた。
【００４６】
（実施例３）
実施例３では，プライマー層として，フッ素樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が２５μｍになるようにバーコートで基材に塗装し，最高到達板温２１０℃で焼き付けた。その上に，中塗り層として，フッ素樹脂クリア塗料固形分の４５ｖｏｌ％に対して，平均粒径０．２８μｍのルチル型酸化チタンを５５ｖｏｌ％混和して塗料を調合し，塗装できる粘度になるまでソルベッソ１５０とシクロヘキサノンとを質量比で１：１に混合したものを加えた塗料を，焼き付け硬化後の膜厚が４０μｍになるようにバーコートで基材に塗装し，最高到達板温２１０℃で焼き付けた。更にその上に，上塗り層として，ポリエステル樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が５μｍになるようにブレードコーターで基材に塗装し，最高到達板温２３０℃で焼き付けた。
【００４７】
（実施例４）
実施例４では，プライマー層として，フッ素樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が２５μｍになるようにバーコートで基材に塗装し，最高到達板温２１０℃で焼き付けた。その上に，中塗り層として，ポリエステル樹脂クリア塗料固形分の４５ｖｏｌ％に対して，平均粒径０．２８μｍのルチル型酸化チタンを５５ｖｏｌ％混和して塗料を調合し，塗装できる粘度になるまでソルベッソ１５０とシクロヘキサノンとを質量比で１：１に混合したものを加えた塗料を，焼き付け硬化後の膜厚が４０μｍになるようにバーコートで基材に塗装し，最高到達板温２１０℃で焼き付けた。更にその上に，上塗り層として，アクリル樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が５μｍになるようにブレードコーターで基材に塗装し，最高到達板温２３０℃で焼き付けた。
【００４８】
（実施例５）
実施例５では，プライマー層として，フッ素樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が２５μｍになるようにバーコートで基材に塗装し，最高到達板温２１０℃で焼き付けた。その上に，中塗り層として，ポリエステル樹脂クリア塗料固形分の４５ｖｏｌ％に対して，平均粒径０．２８μｍのルチル型酸化チタンを５５ｖｏｌ％混和して塗料を調合し，塗装できる粘度になるまでソルベッソ１５０とシクロヘキサノンとを質量比で１：１に混合したものを加えた塗料を，焼き付け硬化後の膜厚が４０μｍになるようにバーコートで基材に塗装し，最高到達板温２１０℃で焼き付けた。更にその上に，上塗り層として，フッ素樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が３μｍになるようにブレードコーターで基材に塗装し，最高到達板温２３０℃で焼き付けた。
【００４９】
（実施例６）
実施例６では，プライマー層として，フッ素樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が２５μｍになるようにバーコートで基材に塗装し，最高到達板温２１０℃で焼き付けた。その上に，中塗り層として，ポリエステル樹脂クリア塗料固形分の４５ｖｏｌ％に対して，平均粒径０．２８μｍのルチル型酸化チタンを５５ｖｏｌ％混和して塗料を調合し，塗装できる粘度になるまでソルベッソ１５０とシクロヘキサノンとを質量比で１：１に混合したものを加えた塗料を，焼き付け硬化後の膜厚が４０μｍになるようにバーコートで基材に塗装し，最高到達板温２１０℃で焼き付けた。更にその上に，上塗り層として，フッ素樹脂クリアを塗装できる粘度になるまでソルベッソ１５０とシクロヘキサノンとを質量比で１：１に混合したものを加えた塗料を焼き付け硬化後の膜厚が５μｍになるようにブレードコーターで基材に塗装し，最高到達板温２３０℃で焼き付けた。
【００５０】
（実施例７）
実施例７では，プライマー層として，フッ素樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が２５μｍになるようにバーコートで基材に塗装し，最高到達板温２１０℃で焼き付けた。その上に，中塗り層として，ポリエステル樹脂クリア塗料固形分の４５ｖｏｌ％に対して，平均粒径０．２８μｍのルチル型酸化チタンを５５ｖｏｌ％混和して塗料を調合し，塗装できる粘度になるまでソルベッソ１５０とシクロヘキサノンとを質量比で１：１に混合したものを加えた塗料を，焼き付け硬化後の膜厚が４０μｍになるようにブレードコーターで基材に塗装し，硬化しないまま，更にその上に，上塗り層として，ポリエステル樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が５μｍになるようにブレードコーターで基材に塗装し，最高到達板温２３０℃で二層を同時に焼き付けた。
【００５１】
（実施例８）
実施例８では，プライマー層として，フッ素樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が２５μｍになるようにバーコートで基材に塗装し，最高到達板温２１０℃で焼き付けた。その上に，中塗り層として，ポリエステル樹脂クリア塗料固形分の４５ｖｏｌ％に対して，平均粒径０．２８μｍのルチル型酸化チタンを５５ｖｏｌ％混和して塗料を調合し，塗装できる粘度になるまでソルベッソ１５０とシクロヘキサノンとを質量比で１：１に混合したものを加えた塗料を，焼き付け硬化後の膜厚が４０μｍになるようにブレードコーターで基材に塗装し，硬化しないまま，更にその上に，上塗り層として，フッ素樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が５μｍになるようにブレードコーターで基材に塗装し，最高到達板温２３０℃で二層を同時に焼き付けた。
【００５２】
（実施例９）
実施例９では，プライマー層として，フッ素樹脂クリア塗料固形分の８０ｖｏｌ％に対して，平均粒径０．２８μｍのルチル型酸化チタンを２０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が２５μｍになるようにバーコートで基材に塗装し，最高到達板温２１０℃で焼き付けた。その上に，中塗り層として，ポリエステル樹脂クリア塗料固形分の４５ｖｏｌ％に対して，平均粒径０．２８μｍのルチル型酸化チタンを５５ｖｏｌ％混和して塗料を調合し，塗装できる粘度になるまでソルベッソ１５０とシクロヘキサノンとを質量比で１：１に混合したものを加えた塗料を，焼き付け硬化後の膜厚が４０μｍになるようにバーコートで基材に塗装し，最高到達板温２１０℃で焼き付けた。更にその上に，上塗り層として，ポリエステル樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が５μｍになるようにブレードコーターで基材に塗装し，最高到達板温２３０℃で焼き付けた。
【００５３】
（実施例１０）
実施例１０では，プライマー層として，フッ素樹脂クリア塗料固形分の６５ｖｏｌ％に対して，平均粒径０．２８μｍのルチル型酸化チタンを３５ｖｏｌ％混和して塗料を調合し，塗装できる粘度になるまでソルベッソ１５０とシクロヘキサノンとを質量比で１：１に混合したものを加えた塗料を，焼き付け硬化後の膜厚が２５μｍになるようにバーコートで基材に塗装し，最高到達板温２１０℃で焼き付けた。その上に，中塗り層として，ポリエステル樹脂クリア塗料固形分の４５ｖｏｌ％に対して，平均粒径０．２８μｍのルチル型酸化チタンを５５ｖｏｌ％混和して塗料を調合し，塗装できる粘度になるまでソルベッソ１５０とシクロヘキサノンとを質量比で１：１に混合したものを加えた塗料を，焼き付け硬化後の膜厚が４０μｍになるようにバーコートで基材に塗装し，最高到達板温２１０℃で焼き付けた。更にその上に，上塗り層として，ポリエステル樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が５μｍになるようにブレードコーターで基材に塗装し，最高到達板温２３０℃で焼き付けた。
【００５４】
（実施例１１）
実施例１１では，プライマー層として，フッ素樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が２５μｍになるようにバーコートで基材に塗装し，最高到達板温２１０℃で焼き付けた。その上に，中塗り層として，ポリエステル樹脂クリア塗料固形分の６４ｖｏｌ％に対して，平均粒径０．２８μｍのルチル型酸化チタンを３６ｖｏｌ％混和して塗料を調合し，塗装できる粘度になるまでソルベッソ１５０とシクロヘキサノンとを質量比で１：１に混合したものを加えた塗料を，焼き付け硬化後の膜厚が４０μｍになるようにバーコートで基材に塗装し，最高到達板温２１０℃で焼き付けた。更にその上に，上塗り層として，ポリエステル樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が５μｍになるようにブレードコーターで基材に塗装し，最高到達板温２３０℃で焼き付けた。
【００５５】
（実施例１２）
実施例１２では，プライマー層として，フッ素樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が２５μｍになるようにバーコートで基材に塗装し，最高到達板温２１０℃で焼き付けた。その上に，中塗り層として，ポリエステル樹脂クリア塗料固形分の３１ｖｏｌ％に対して，平均粒径０．２８μｍのルチル型酸化チタンを６９ｖｏｌ％混和して塗料を調合し，塗装できる粘度になるまでソルベッソ１５０とシクロヘキサノンとを質量比で１：１に混合したものを加えた塗料を，焼き付け硬化後の膜厚が４０μｍになるようにバーコートで基材に塗装し，最高到達板温２１０℃で焼き付けた。更にその上に，上塗り層として，ポリエステル樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が５μｍになるようにブレードコーターで基材に塗装し，最高到達板温２３０℃で焼き付けた。
【００５６】
（実施例１３）
実施例１３では，プライマー層として，フッ素樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が２５μｍになるようにバーコートで基材に塗装し，最高到達板温２１０℃で焼き付けた。その上に，中塗り層として，ポリエステル樹脂クリア塗料固形分の４５ｖｏｌ％に対して，平均粒径０．２８μｍのルチル型酸化チタンを５５ｖｏｌ％混和して塗料を調合し，塗装できる粘度になるまでソルベッソ１５０とシクロヘキサノンとを質量比で１：１に混合したものを加えた塗料を，焼き付け硬化後の膜厚が４０μｍになるようにバーコートで基材に塗装し，最高到達板温２１０℃で焼き付けた。更にその上に，上塗り層として，ポリエステル樹脂クリア塗料固形分の６５ｖｏｌ％に対して，平均粒径０．２８μｍのルチル型酸化チタンを３５ｖｏｌ％混和して塗料を調合し，塗装できる粘度になるまでソルベッソ１５０とシクロヘキサノンとを質量比で１：１に混合したものを加えた塗料を，焼き付け硬化後の膜厚が５μｍになるようにブレードコーターで基材に塗装し，最高到達板温２３０℃で焼き付けた。
【００５７】
（実施例１４）
実施例１４では，プライマー層として，フッ素樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が２５μｍになるようにバーコートで基材に塗装し，最高到達板温２１０℃で焼き付けた。その上に，中塗り層として，ポリエステル樹脂クリア塗料固形分の４５ｖｏｌ％に対して，平均粒径０．２１μｍのルチル型酸化チタンを５５ｖｏｌ％混和して塗料を調合し，塗装できる粘度になるまでソルベッソ１５０とシクロヘキサノンとを質量比で１：１に混合したものを加えた塗料を，焼き付け硬化後の膜厚が４０μｍになるようにバーコートで基材に塗装し，最高到達板温２１０℃で焼き付けた。更にその上に，上塗り層として，ポリエステル樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が５μｍになるようにブレードコーターで基材に塗装し，最高到達板温２３０℃で焼き付けた。
【００５８】
（実施例１５）
実施例１５では，プライマー層として，フッ素樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が２５μｍになるようにバーコートで基材に塗装し，最高到達板温２１０℃で焼き付けた。その上に，中塗り層として，ポリエステル樹脂クリア塗料固形分の４５ｖｏｌ％に対して，平均粒径０．３０μｍのルチル型酸化チタンを５５ｖｏｌ％混和して塗料を調合し，塗装できる粘度になるまでソルベッソ１５０とシクロヘキサノンとを質量比で１：１に混合したものを加えた塗料を，焼き付け硬化後の膜厚が４０μｍになるようにバーコートで基材に塗装し，最高到達板温２１０℃で焼き付けた。更にその上に，上塗り層として，ポリエステル樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が５μｍになるようにブレードコーターで基材に塗装し，最高到達板温２３０℃で焼き付けた。
【００５９】
（比較例１）
比較例１では，プライマー層として，フッ素樹脂クリア塗料固形分の４５ｖｏｌ％に対して，平均粒径０．２８μｍのルチル型酸化チタンを５５ｖｏｌ％混和して塗料を調合し，塗装できる粘度になるまでソルベッソ１５０とシクロヘキサノンとを質量比で１：１に混合したものを加えた塗料を，焼き付け硬化後の膜厚が２５μｍになるようにバーコートで基材に塗装し，最高到達板温２１０℃で焼き付けた。その上に，中塗り層として，ポリエステル樹脂クリア塗料固形分の４５ｖｏｌ％に対して，平均粒径０．２８μｍのルチル型酸化チタンを５５ｖｏｌ％混和して塗料を調合し，塗装できる粘度になるまでソルベッソ１５０とシクロヘキサノンとを質量比で１：１に混合したものを加えた塗料を，焼き付け硬化後の膜厚が４０μｍになるようにバーコートで基材に塗装し，最高到達板温２１０℃で焼き付けた。更にその上に，上塗り層として，ポリエステル樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が５μｍになるようにブレードコーターで基材に塗装し，最高到達板温２３０℃で焼き付けた。
【００６０】
（比較例２）
比較例２では，プライマー層として，フッ素樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が２５μｍになるようにバーコートで基材に塗装し，最高到達板温２１０℃で焼き付けた。その上に，中塗り層として，ポリエステル樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が４０μｍになるようにバーコートで基材に塗装し，最高到達板温２１０℃で焼き付けた。更にその上に，上塗り層として，ポリエステル樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が５μｍになるようにブレードコーターで基材に塗装し，最高到達板温２３０℃で焼き付けた。
【００６１】
（比較例３）
比較例３では，プライマー層として，フッ素樹脂クリア塗料固形分の７０ｖｏｌ％に対して，平均粒径０．２８μｍのルチル型酸化チタンを３０ｖｏｌ％混和して塗料を調合し，塗装できる粘度になるまでソルベッソ１５０とシクロヘキサノンとを質量比で１：１に混合したものを加えた塗料を，焼き付け硬化後の膜厚が２５μｍになるようにバーコートで基材に塗装し，最高到達板温２１０℃で焼き付けた。その上に，上塗り層（本発明の実施例における中塗り層に対応）として，ポリエステル樹脂クリア塗料固形分の４５ｖｏｌ％に対して，平均粒径０．２８μｍのルチル型酸化チタンを５５ｖｏｌ％混和して塗料を調合し，塗装できる粘度になるまでソルベッソ１５０とシクロヘキサノンとを質量比で１：１に混合したものを加えた塗料を，焼き付け硬化後の膜厚が４０μｍになるようにバーコートで基材に塗装し，最高到達板温２３０℃で焼き付けた。
【００６２】
各実施例及び比較例の拡散反射率と密着性及び耐金属汚染性を評価した結果を表１に示した。
【００６３】
【表１】
0004685685.tif 000002
【００６４】
実施例１〜１５は，拡散反射率，加工性，耐金属汚染性の何れの評価とも良好な結果であった。プライマー層のルチル型酸化チタンの含有量が本発明の範囲よりも過剰である比較例１は，拡散反射率，耐金属汚染性は良好であったものの，加工部に亀裂が生じた。中塗り層のルチル型酸化チタンの含有量が本発明の範囲よりも少ない比較例２は，加工性，耐金属汚染性は良好であったものの，高い拡散反射率が得られなかった。本発明に係る上塗り層を有しない比較例３は，拡散反射率は良好であったものの，金属汚染が認められた。
【００６５】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００６６】
【図１】本発明の各実施例および比較例において使用した照度測定装置の模式図である。
【符号の説明】
【００６７】
１      木製の箱
２      照明器具
３      蛍光灯
４      照度計
５      反射板
【図１】
0004685685.tif 000003